ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глину 70,0-80,0; дробленый шунгит 15,0-20,0; отходы производства минеральной ваты 5,0-10,0 [1].
Задачей изобретения является повышение прочности пористого заполнителя.
Технический результат достигается тем, что шихта для производства пористого заполнителя, содержащая глину, дробленый шунгит, отходы производства минеральной ваты, содержит шунгит, дробленый до полного прохождения через сетку с размером отверстий 2 мм, и дополнительно фосфорит при следующем соотношении компонентов, мас.%: глина 79,0-83,0; указанный шунгит 11,0-13,0; отходы производства минеральной ваты 3,0-4,0; фосфорит 3,0-4,0.
В таблице приведены составы шихты для производства пористого заполнителя.
Таблица
Компоненты
Состав, мас.%:
1
2
Глина
83,0
79,0
Дробленый до полного прохождения через сетку с размером отверстий 2 мм шунгит
11,0
13,0
Отходы производства минеральной ваты (королек)
3,0
4,0
Фосфорит
3,0
4,0
Прочность при сжатии, МПа
~3
~3
В составе шихты для производства пористого заполнителя используют: глины монтмориллонитовые, включающие Аl-монтмориллонит и Fe-монтмориллонит (нонтронит).
Компоненты сырьевой смеси дозируют в требуемых количествах. Шунгит дробят до полного прохождения через сетку с размером отверстий 2 мм, смешивают с отходами производства минеральной ваты, измельченными до порошкообразного состояния фосфоритом и глиной. Полученную шихту увлажняют до 18-23% и формуют из нее гранулы размером 20-40 мм, которые сушат до влажности не более 6 % и обжигают при температуре 1080-1120°C.
Источник информации
1. SU 1209642 А1, 1986.